(57)【要約】【課題】長期に渡り高い意匠性が維持される無機質板の製造方法を提供する。【解決手段】少なくともセメント成分を固形分として含有する原料スラリーを抄造または押出し、得られた湿潤板を成形、養生する無機質板の製造方法において、湿潤板表面に少なくとも顔料とセメント成分を含有する着色セメントスラリーを複数色散布した後、成形、養生する。【選択図】　　図１
2004050727.tif 000002
【特許請求の範囲】
【請求項１】
少なくともセメント成分を固形分として含有する原料スラリーを抄造または押出し、得られた湿潤板を成形、養生する無機質板の製造方法において、湿潤板表面に少なくとも顔料とセメント成分を含有する着色セメントスラリーを複数色散布した後、成形、養生することを特徴とする無機質板の製造方法。
【請求項２】
着色セメントスラリーは、粒状に散布する請求項１の無機質板の製造方法。
【請求項３】
着色セメントスラリーは、複数色を同時に散布する請求項１または２のいずれかの無機質板の製造方法。
【発明の詳細な説明】
【０００１】
【発明の属する技術分野】
この出願の発明は、無機質板の製造方法に関するものである。さらに詳しくは、この出願の発明は、高い表面意匠性を有し、長期使用による表面摩耗後も意匠性が保持される無機質板の製造方法に関するものである。
【０００２】
【従来の技術とその課題】
セメント系の無機質板は、外壁材、屋根材等の外装材として広く用いられており、表面に柄、目地等の凹凸模様、着色、塗装等の施された多種多様の意匠を有するものが提供されている。
【０００３】
従来の無機質板の製造方法では、無機質板は、通常、少なくともセメントを主成分とし、補強繊維や無機充填材を含有してなる原料スラリーを抄造または押出して湿潤シートとし、これをプレス機によって脱水成形して模様付けし、次いで養生して得られる。
【０００４】
また、近年はとくに重厚感や高級感を与える鉄平石、割石、砂岩（サンドストーン）等の天然石やレンガに似た色調や質感を有する外装材への要望が高まっていることから、プレス成形により凹凸模様を施した基板に、複数色の上塗り塗装や柄印刷を施し、化粧塗膜を形成している。
【０００５】
しかし、無機質板はその用途から紫外線や降雨等の厳しい環境下に曝されるため、使用中に化粧塗膜が剥離し、当初のデザインが長期間維持できないという問題があった。
【０００６】
【発明が解決しようとする課題】
このような状況下において、上塗り塗装や柄印刷を施して無機質板表面に化粧塗膜を形成する方法の他、顔料とセメント成分を含有する着色セメントスラリーを塗布して着色セメント層を設け、そこにさらに化粧塗装を施して化粧層を形成する方法が提案されている。このような化粧層は従来の化粧塗膜に比較して耐久性が高いものの、経年により摩耗した場合にはやはり表面の塗装が消失するため、意匠性が維持できなかったのが実情である。
【０００７】
そこで、この出願の発明は、以上のとおりの事情に鑑みてなされたものであり、従来技術の問題点を解消し、長期に渡り高い意匠性が維持される無機質板の製造方法を提供することを課題としている。
【０００８】
【課題を解決するための手段】
この出願の発明は、上記の課題を解決するものとして、第１には、少なくともセメント成分を固形分として含有する原料スラリーを、抄造または押出し、得られた湿潤板を成形、養生する無機質板の製造方法において、湿潤板表面に少なくとも顔料とセメント成分を含有する着色セメントスラリーを複数色散布した後、成形、養生することを特徴とする無機質板の製造方法を提供する。
【０００９】
また、この出願の発明は、第２には、着色セメントスラリーを粒状に散布する前記の無機質板の製造方法を提供する。
【００１０】
そして、この出願の発明は、第３には、着色セメントスラリーを複数色同時に散布する前記いずれかの無機質板の製造方法をも提供する。
【００１１】
【発明の実施の形態】
この出願の発明の無機質板の製造方法は、通常の方法により製造された湿潤板の表面に、少なくとも顔料とセメント成分を含有する複数色の着色セメントスラリーを散布し、プレス成形して着色セメントを埋設することにより着色セメント層を設けることを特徴とするものである。
【００１２】
したがって、この出願の発明において、湿潤板の製造方法はとくに限定されず、原料スラリーを抄造または押出しする一般的な方法が適用される。原料スラリーは、固形分としてセメント成分を含有するものであればよく、その組成や粘度はとくに限定されない。抄造法、押出し法のいずれを適用するかにより補強繊維、無機充填材、増粘剤等の組成や含水率を適宜調整すればよい。
【００１３】
また、得られた湿潤板に散布される着色セメントスラリーは、少なくともセメント成分と顔料を含有するものであればよく、その組成もとくに限定されない。例えば、湿潤板の原料スラリーと同じ組成の固形分に所望の色調を発する顔料を添加したもの等が使用できる。もちろん、無機質板表面に天然石に似た質感を付与するために着色セメントスラリー中に珪砂、パーライト、シラスバルーン等の骨材を添加してもよい。また、着色セメントスラリーの含水率も原料スラリーと同等としてもよいし、原料スラリーよりも含水率の低いものとしてもよい。
【００１４】
この出願の発明の無機質板の製造方法では、湿潤板への着色セメントスラリーの散布方法もとくに限定されない。無機質板に天然石に似た色調や質感を付与することが目的であることから、着色セメントスラリーを湿潤板全体に均一に塗布するのではなく、例えば図１に示されるように、複数色の着色セメントスラリー（２１、２２、２３）をダマ状や粒状などの形状で湿潤板（１）表面に不均一に散布することが望ましい（図１ａ）。具体的には、エアースプレーガンやシャワーノズルの孔径や吐出圧を適宜調節し、着色セメントスラリーが１〜５ｍｍ程度の滴となって不均一に放出されるようにすればよい。このとき、各着色セメントスラリー（２１、２２、２３）は、一色ずつ順に散布してもよいし、複数色を同時に散布してもよい。このように複数色の着色セメントスラリー（２１、２２、２３）を散布した後プレス成形すれば、湿潤板（１）の表面および厚み方向に着色セメントが埋設され、着色セメント層（３）が形成される。このような着色セメント層（３）の厚さはとくに限定されず、プレス成形により施される凹凸模様や目地の深さ等に応じて、例えば１００〜５００μｍとすることができる。そして、室温および／または高温で養生することにより、湿潤板（１）が硬化して形成された無機質基板（１１）の表面および厚み方向に色柄（３１、３２、３３）を有する無機質板（４）が得られる（図１ｂ）。
【００１５】
そして、この出願の発明の無機質板の製造方法により製造される無機質板（４）は、着色セメント層（３）に表面および厚み方向にランダムな色柄（３１、３２、３３）を有するため、屋外で紫外線や降雨等に曝され、この着色セメント層（３）が摩耗しても、残存する着色セメント層（３’）に色柄（３１’、３２’、３３’）が現れ、長期に渡り高い意匠性が保持されるのである（図１ｃ）。
【００１６】
この出願の発明の無機質板の製造方法は、以上のとおりに、湿潤板（１）表面に複数色の着色セメントスラリー（２１、２２、２３）を散布し、色柄（３１、３２、３３）を有する着色セメント層（３）を設けるものであればよく、その他の工程についてはとくに限定されない。例えば、得られた無機質板にさらに意匠性を高めるための化粧塗装を施したり、エフロレッセンスの防止や耐久性の向上のための耐水性塗装を施したりしてもよい。
【００１７】
以下、実施例を示し、この発明の実施の形態についてさらに詳しく説明する。もちろん、この発明は以下の例に限定されるものではなく、細部については様々な態様が可能であることは言うまでもない。
【００１８】
【実施例】
＜実施例１＞
普通ポルトランドセメント４５ｗｔ％、珪砂２０ｗｔ％、珪石粉２５％、パルプ１０ｗｔ％を配合した固形分濃度４５ｗｔ％の水性スラリーを抄造し、厚さ１０〜１２ｍｍの湿潤板を作成した。
【００１９】
この湿潤板を脱水して含水率を７０％とし、表１に示した配合の各着色セメントスラリーをエアースプレーガンのエアー圧を調整し、スラリーが１〜５ｍｍの粒状に出る低圧条件で同一箇所に同時に散布した。
【００２０】
【表１】
2004050727.tif 000003
【００２１】
次いでプレス脱水成形し、８０℃で一次養生した後、表裏面にエフロ止めのためにアクリルエマルジョンシーラーを塗布し、さらに１７０℃でオートクレーブ養生して無機質板を得た。
【００２２】
得られた無機質板は、厚さ約５００μｍの着色セメント層を有し、天然石風の色調や質感を有するものであった。また、無機質板の強度や耐久性等の物性は従来と同等であった。
【００２３】
【発明の効果】
この出願の発明により、長期に渡り高い意匠性が維持される無機質板の製造方法が提供される。この出願の発明の方法により製造される無機質板は、厚み方向にランダムな色柄を有する着色セメント層を有するため、紫外線や降雨等に曝されてこの着色セメント層が摩耗しても、下層の色柄が現れ、長期に渡り天然石風の色調や質感が保持される。
【図面の簡単な説明】
【図１】この出願の発明の無機質板の製造方法の概要を説明する概略模式図である。
【符号の説明】
１　湿潤板
１１　無機質基板
２１　着色セメントスラリー
２２　着色セメントスラリー
２３　着色セメントスラリー
３　着色セメント層
３１　色柄
３２　色柄
３３　色柄
３’　着色セメント層（経年後）
３１’　色柄（経年後）
３２’　色柄（経年後）
３３’　色柄（経年後）
４　無機質板
【図１】
2004050727.tif 000004